【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
５〜１５０ミクロンの厚さを有する基板によって支持された複数の導電性領域を含んでなるインターポーザーフィルムであって、
前記基板が、
ａ）ｉ）剛性ロッド二無水物、非剛性ロッド二無水物およびそれらの組み合わせからなる群から選択される少なくとも１つの芳香族二無水物成分と、
ｉｉ）剛性ロッドジアミン、非剛性ロッドジアミンおよびそれらの組み合わせからなる群から選択される少なくとも１つの芳香族ジアミン成分と、
から誘導されるポリイミドであって、
前記ポリイミドの全二無水物成分および全ジアミン成分に基づき、二無水物のジアミンに対するモル比が、４８〜５２：５２〜４８であり、そしてＸを剛性ロッド二無水物および剛性ロッドジアミンのモルパーセント、Ｙを非剛性ロッド二無水物および非剛性ロッドジアミンのモルパーセントとした場合のＸ：Ｙ比率が、２０〜８０：８０〜２０である、ポリイミド、
ならびに
ｂ）ｉ）少なくとも１つの寸法で、（数平均で）５５０ナノメートル未満であり、
ｉｉ）３：１を超えるアスペクト比を有し、
ｉｉｉ）全ての寸法で前記基板の厚さ未満であり、
ｉｖ）前記基板の１０〜４５容積％の量で存在する、サブミクロン充填材、を含んでなる、インターポーザーフィルム。
【請求項２】
前記サブミクロン充填材が、酸化物、窒化物、炭化物およびそれらの組み合わせからなる群から選択される、請求項１に記載のインターポーザーフィルム。
【請求項３】
前記サブミクロン充填材が、針状二酸化チタン、タルク、ＳｉＣ繊維、プレート状Ａｌ2Ｏ3またはそれらの混合物である、請求項１に記載のインターポーザーフィルム。
【請求項４】
ａ）前記芳香族二無水物成分の少なくとも７０モル％がピロメリット酸二無水物であり、そして
ｂ）前記芳香族ジアミン成分の少なくとも７０モル％が４，４’−ジアミノジフェニルエーテルである、請求項１に記載のインターポーザーフィルム。
【請求項５】
前記サブミクロン充填材が、針状二酸化チタン、タルク、ＳｉＣ繊維、プレート状Ａｌ2Ｏ3またはそれらの混合物である、請求項４に記載のインターポーザーフィルム。
【請求項６】
ａ）前記芳香族二無水物成分の少なくとも７５モル％がピロメリット酸二無水物であり、そして
ｂ）前記芳香族ジアミン成分としては、７０モル％の４，４’−ジアミノジフェニルエーテルおよび３０モル％の１，４−ジアミノベンゼンである、請求項１に記載のインターポーザーフィルム。
【請求項７】
前記ポリイミドがブロックコポリマーである、請求項１に記載のインターポーザーフィルムであって、
前記ブロックコポリマーが、４，４’−ジアミノジフェニルエーテルおよび１，４−ジアミノベンゼンと、ピロメリット酸二無水物および３，３’，４，４’−ビフェニルテトラカルボン酸二無水物とから誘導される、
または、
前記ブロックコポリマーが、
ａ）１０〜４０モル％の、ピロメリット酸二無水物および１，４−ジアミノベンゼンのブロックと、
ｂ）９０〜６０モル％の、ピロメリット酸二無水物および４，４’−ジアミノジフェニルエーテルのブロックと、
から誘導される、インターポーザーフィルム。
【請求項８】
前記サブミクロン充填材が、針状二酸化チタン、タルク、ＳｉＣ繊維、プレート状Ａｌ2Ｏ3またはそれらの混合物である、請求項７に記載のインターポーザーフィルム。
【請求項９】
前記ポリイミドが、４，４’−ジアミノジフェニルエーテルおよび１，４−ジアミノベンゼンと、ピロメリット酸二無水物および３，３’，４，４’−ビフェニルテトラカルボン酸二無水物とから誘導されるランダムコポリマーである、請求項１に記載のインターポーザーフィルム。
【請求項１０】
前記ポリイミドが、４，４’−ジアミノジフェニルエーテルおよび１，４−ジアミノベンゼンと、ピロメリット酸二無水物とから誘導されるランダムコポリマーである、請求項１に記載のインターポーザーフィルム。
【手続補正２】
【補正対象書類名】明細書
【補正対象項目名】００８４
【補正方法】変更
【補正の内容】
【００８４】
上記で例示され、記載された実施形態は、単に、本発明のある種の好ましい実施形態の例としてのみ提供されている。当業者は、添付の請求の範囲に定義される本発明の精神および範囲から逸脱することなく、本明細書に示される実施形態に様々な変更および修正を行うことができる。
以下に本明細書に記載の主な発明につき列記する。
［１］
５〜１５０ミクロンの厚さを有する基板によって支持された複数の導電性領域を含んでなるインターポーザーフィルムであって、前記基板が、
ａ）ｉ）剛性ロッド二無水物、非剛性ロッド二無水物およびそれらの組み合わせからなる群から選択される少なくとも１つの芳香族二無水物成分と
ｉｉ）剛性ロッドジアミン、非剛性ロッドジアミンおよびそれらの組み合わせからなる群から選択される少なくとも１つの芳香族ジアミン成分とから誘導されるポリイミドであって、
前記ポリイミドの全二無水物成分および全ジアミン成分に基づき、二無水物のジアミンに対するモル比が、４８〜５２：５２〜４８であり、そしてＸを剛性ロッド二無水物および剛性ロッドジアミンのモルパーセント、Ｙを非剛性ロッド二無水物および非剛性ロッドジアミンのモルパーセントとした場合のＸ：Ｙ比率が、２０〜８０：８０〜２０である、ポリイミド、ならびに
ｂ）ｉ）少なくとも１つの寸法で、（数平均で）５５０ナノメートル未満であり、
ｉｉ）３：１を超えるアスペクト比を有し、
ｉｉｉ）全ての寸法で前記基板の厚さ未満であり、
ｉｖ）前記基板の１０〜４５容積％の量で存在する、サブミクロン充填材を含んでなる、インターポーザーフィルム。
［２］
前記サブミクロン充填材が、少なくとも１つの寸法で４００ナノメートル未満である、前記［１］に記載のインターポーザーフィルム。
［３］
前記サブミクロン充填材が、少なくとも１つの寸法で２００ナノメートル未満である、前記［１］に記載のインターポーザーフィルム。
［４］
前記サブミクロン充填材が、酸化物、窒化物、炭化物およびそれらの組み合わせからなる群から選択される、前記［１］に記載のインターポーザーフィルム。
［５］
前記サブミクロン充填材が、針状二酸化チタン、タルク、ＳｉＣ繊維、プレート状Ａｌ2Ｏ3またはそれらの混合物である、前記［１］に記載のインターポーザーフィルム。
［６］
ａ）前記芳香族二無水物成分の少なくとも７０モル％がピロメリット酸二無水物であり、そして
ｂ）前記芳香族ジアミン成分の少なくとも７０モル％が４，４’−ジアミノジフェニルエーテルである、前記［１］に記載のインターポーザーフィルム。
［７］
前記サブミクロン充填材が、針状二酸化チタン、タルク、ＳｉＣ繊維、プレート状Ａｌ2Ｏ3またはそれらの混合物である、前記［６］に記載のインターポーザーフィルム。
［８］
ａ）前記芳香族二無水物成分の少なくとも７５モル％がピロメリット酸二無水物であり、そして
ｂ）前記芳香族ジアミン成分としては、７０モル％の４，４’−ジアミノジフェニルエーテルおよび３０モル％の１，４−ジアミノベンゼンである、前記［１］に記載のインターポーザーフィルム。
［９］
前記ポリイミドがブロックコポリマーである、前記［１］に記載のインターポーザーフィルム。
［１０］
前記ブロックコポリマーが、４，４’−ジアミノジフェニルエーテルおよび１，４−ジアミノベンゼンと、ピロメリット酸二無水物および３，３’，４，４’−ビフェニルテトラカルボン酸二無水物とから誘導される、前記［９］に記載のインターポーザーフィルム。
［１１］
前記ブロックコポリマーが、
ａ）１０〜４０モル％の、ピロメリット酸二無水物および１，４−ジアミノベンゼンのブロックと、
ｂ）９０〜６０モル％の、ピロメリット酸二無水物および４，４’−ジアミノジフェニルエーテルのブロックと、
から誘導される、前記［９］に記載のインターポーザーフィルム。
［１２］
前記サブミクロン充填材が、針状二酸化チタン、タルク、ＳｉＣ繊維、プレート状Ａｌ2Ｏ3またはそれらの混合物である、前記［１１］に記載のインターポーザーフィルム。
［１３］
前記サブミクロン充填材が、カップリング剤、分散剤またはそれらの組み合わせによってコーティングされている、前記［１］に記載のインターポーザーフィルム。
［１４］
前記ポリイミドが、４，４’−ジアミノジフェニルエーテルおよび１，４−ジアミノベンゼンと、ピロメリット酸二無水物および３，３’，４，４’−ビフェニルテトラカルボン酸二無水物とから誘導されるランダムコポリマーである、前記［１］に記載のインターポーザーフィルム。
［１５］
前記ポリイミドが、４，４’−ジアミノジフェニルエーテルおよび１，４−ジアミノベンゼンと、ピロメリット酸二無水物とから誘導されるランダムコポリマーである、前記［１］に記載のインターポーザーフィルム。